(57)【要約】【課題】シリカ及び水酸化アルミニウム等の無機化合物とカーボンブラックとが単に配合されたゴム組成物に比べて、ウェット性能及び耐摩耗性を低下させることなく、氷雪性能を改善したスタッドレスタイヤ用トレッドゴム組成物を提供する。【解決手段】２０〜７０質量部の天然ゴムと３０〜８０質量部のポリブタジエンゴムとを含むゴム成分に、カーボンブラックで表面処理した無機化合物よりなるゴム補強用充填剤を配合してなることを特徴とするスタッドレスタイヤ用トレッドゴム組成物である。【選択図】        なし【特許請求の範囲】
【請求項１】
２０〜７０質量部の天然ゴムと３０〜８０質量部のポリブタジエンゴムとを含むゴム成分に、カーボンブラックで表面処理した無機化合物よりなるゴム補強用充填剤を配合してなることを特徴とするスタッドレスタイヤ用トレッドゴム組成物。
【請求項２】
前記無機化合物がシリカであることを特徴とする請求項１に記載のスタッドレスタイヤ用トレッドゴム組成物。
【請求項３】
前記無機化合物がアルミニウム化合物であることを特徴とする請求項１に記載のスタッドレスタイヤ用トレッドゴム組成物。
【請求項４】
前記アルミニウム化合物が水酸化アルミニウム及び酸化アルミニウムの何れかであることを特徴とする請求項３に記載のスタッドレスタイヤ用トレッドゴム組成物。
【請求項５】
前記無機化合物は、表面処理前にアルコキシシラン及びポリシロキサンの何れかで被覆されていることを特徴とする請求項１に記載のスタッドレスタイヤ用トレッドゴム組成物。
【請求項６】
前記ゴム補強用充填剤の配合量が、前記ゴム成分１００質量部に対し１０〜２００質量部であること特徴とする請求項１に記載のスタッドレスタイヤ用トレッドゴム組成物。
【請求項７】
０℃におけるＪＩＳ  Ａ硬度が５３度以下であることを特徴とする請求項１に記載のスタッドレスタイヤ用トレッドゴム組成物。
【請求項８】
更に短繊維を配合してなることを特徴とする請求項１に記載のスタッドレスタイヤ用トレッドゴム組成物。
【請求項９】
更に発泡剤を配合してなることを特徴とする請求項１に記載のスタッドレスタイヤ用トレッドゴム組成物。
【発明の詳細な説明】
【０００１】
【発明の属する技術分野】
本発明は、スタッドレスタイヤ用トレッドゴム組成物に関し、特にウェット性能及び耐摩耗性を維持しながら、優れた氷雪性能を有するスタッドレスタイヤ用トレッドゴム組成物に関する。
【０００２】
【従来の技術】
一般に、ウェット性能を向上させるために充填剤としてカーボンブラックの代わりにシリカを配合したゴム組成物がタイヤトレッドに用いられているが、シリカの配合によりトレッドの硬度が上昇する。しかし、スタッドレスタイヤにおいては、硬度が上昇するとタイヤの氷結路面への粘着作用が低下するので、所望の氷雪性能を得ることは困難である。かかる氷雪性能を得るためには、硬度が低い方が有利であり、従って、単にシリカを配合するだけでは、ウェット性能は向上するものの、氷雪性能を改善することができないという問題があった。
【０００３】
また、ウェット性能を向上させるために充填剤として水酸化アルミニウムを配合する場合がある。しかし、カーボンブラックの一部を水酸化アルミニウムで置換して配合すると耐摩耗性の低下が起こるので、水酸化アルミニウムの配合量に制限がある。なお、氷雪性能を得るためには硬度が低いほうが有利であり、カーボンブラックの一部を水酸化アルミニウムで置換して配合すると硬度が低下するが、氷雪性能の改善効果は不充分であった。
【０００４】
これに対し、氷雪性能を向上させるために、古紙及びセルロースを配合したトレッドゴム組成物を用いた技術（特許文献１及び２参照）、水可溶性デンプンを配合したトレッドゴム組成物を用いた技術（特許文献３参照）、吸水性ポリマー（Ｎ−ビニルカルボン酸アミド系ポリマー）を配合したトレッドゴム組成物を用いた技術（特許文献４参照）、並びに珪藻土やゼオライト（特許文献５参照）、多孔質粒子（特許文献６参照）、セピオライト（特許文献７参照）を配合したゴム組成物をタイヤトレッドに用いた技術があるが、何れもウェット性能及び／又は耐摩耗性の低下が不可避である。
【０００５】
【特許文献１】
特開２００２−２４９６１９号公報
【特許文献２】
特開２００２−２２６６３４号公報
【特許文献３】
特開２００２−２１１２０３号公報
【特許文献４】
特開２００２−２０１３０８号公報
【特許文献５】
特開昭６１−１０６６８６号公報
【特許文献６】
特開平９−３０２１５３号公報
【特許文献７】
特開平１１−２４６７０７号公報
【０００６】
【発明が解決しようとする課題】
そこで、本発明の目的は、上記従来技術の問題を解決し、シリカ及び水酸化アルミニウム等の無機化合物とカーボンブラックとが単に配合されたゴム組成物に比べて、ウェット性能及び耐摩耗性を低下させることなく、氷雪性能を改善したスタッドレスタイヤ用トレッドゴム組成物を提供することにある。
【０００７】
【課題を解決するための手段】
本発明者は、上記目的を達成するために鋭意検討した結果、充填剤としてカーボンブラックで表面処理した無機化合物を用いることにより、シリカ及び水酸化アルミニウム等の無機化合物とカーボンブラックとが単に配合されたゴム組成物に比べて、ウェット性能及び耐摩耗性を維持しつつ、氷雪性能を改善できることを見出し、本発明を完成させるに至った。
【０００８】
即ち、本発明のスタッドレスタイヤ用トレッドゴム組成物は、２０〜７０質量部の天然ゴムと３０〜８０質量部のポリブタジエンゴムとを含むゴム成分に、カーボンブラックで表面処理した無機化合物よりなるゴム補強用充填剤を配合してなることを特徴とする。
【０００９】
本発明のスタッドレスタイヤ用トレッドゴム組成物の好適例においては、前記無機化合物はシリカである。
【００１０】
本発明のスタッドレスタイヤ用トレッドゴム組成物の他の好適例においては、前記無機化合物はアルミニウム化合物である。該アルミニウム化合物は、水酸化アルミニウム及び酸化アルミニウムの何れかであるのがより好ましい。
【００１１】
本発明のスタッドレスタイヤ用トレッドゴム組成物の他の好適例においては、前記無機化合物は、表面処理前にアルコキシシラン及びポリシロキサンの何れかで被覆されている。
【００１２】
本発明のスタッドレスタイヤ用トレッドゴム組成物の他の好適例においては、前記ゴム補強用充填剤の配合量は、前記ゴム成分１００質量部に対し１０〜２００質量部である。
【００１３】
本発明のスタッドレスタイヤ用トレッドゴム組成物の他の好適例においては、０℃におけるＪＩＳ  Ａ硬度が５３度以下である。
【００１４】
本発明のスタッドレスタイヤ用トレッドゴム組成物は、更に短繊維及び／又は発泡剤を配合してなるのが好ましい。
【００１５】
【発明の実施の形態】
以下に、本発明を詳細に説明する。本発明のスタッドレスタイヤ用トレッドゴム組成物は、２０〜７０質量部の天然ゴムと３０〜８０質量部のポリブタジエンゴムとを含むゴム成分に、カーボンブラックで表面処理した無機化合物よりなるゴム補強用充填剤を配合してなる。ここで、カーボンブラックによる表面処理とは、無機化合物の表面にカーボンブラックを付着させる処理をさす。該充填剤は、無機化合物の補強性の弱さを表面に存在するカーボンブラックが補うため、シリカ及び水酸化アルミニウム等の無機化合物とカーボンブラックとが単に配合されたゴム組成物に比べ同等以上のウェット性を持ち、耐摩耗性、氷雪性能が向上している。
【００１６】
本発明にかかわるゴム補強用充填剤に用いる無機化合物としては、シリカ；水酸化アルミニウム、酸化アルミニウム、Ａｌ２Ｏ３・ｍＳｉＯ２・ｎＨ２Ｏで表される無機化合物｛ｍは１〜４の整数で、ｎは０〜４の整数であり、クレー（Ａｌ２Ｏ３・２ＳｉＯ２）の他、カオリン（Ａｌ２Ｏ３・２ＳｉＯ２・２Ｈ２Ｏ）及びベントナイト（Ａｌ２Ｏ３・４ＳｉＯ２・２Ｈ２Ｏ）等のアルミナ水和物を含む｝等のアルミニウム化合物；亜鉛、マグネシウム、カルシウム、チタン、バナジウム、コバルト、ニッケル、ジルコニウム、スズ、アンチモン、ネオジウム、鉛、テルル、バリウム、セシウム、鉄、モリブデンの酸化物、水酸化物、炭化物等が挙げられる。この中でも、製造されるトレッドゴムの物性の観点から、シリカ、水酸化アルミニウム、酸化アルミニウムが好ましい。
【００１７】
本発明にかかわるゴム補強用充填剤に用いるカーボンブラックとしては、特に限定されないが、市販のファーネスブラック、チャンネルブラックが挙げられる。該カーボンブラックの使用量は、前記無機化合物１００質量部に対し１〜１５０質量部である。１質量部未満では、カーボンブラックによる表面処理の効果が小さく、１５０質量部を超えると、無機化合物の全表面をカーボンブラックで覆ってしまう為、無機化合物の低発熱性やウェット特性改良効果がうすれてしまう。
【００１８】
本発明のスタッドレスタイヤ用トレッドゴム組成物に配合されるカーボンブラックで表面処理した無機化合物よりなるゴム補強用充填剤は、例えば、上記無機化合物の粉末とカーボンブラックとをホイール型混練機等を用いて機械的に混合・撹拌を行うことにより製造することができる。また、該ゴム補強用充填剤は、上記無機化合物及びカーボンブラックを溶媒中で超音波又はホモジナイザー等を用いて均一に微分散させ、その後必要に応じて加熱乾燥処理を施すことにより製造することもできる。
【００１９】
上記無機化合物は、カーボンブラックと混合する前にアルコキシシラン又はポリシロキサンで表面を被覆するのが好ましい。即ち、無機化合物とアルコキシシラン又はポリシロキサンとを混合して、アルコキシシラン又はポリシロキサンで無機化合物の表面を被覆し、次いで、上記と同様にしてカーボンブラックと混合する。アルコキシシラン又はポリシロキサンで前処理を行うことにより、無機化合物とカーボンブラックとの結合力が強化されてくる。
【００２０】
上記アルコキシシランとしては、メチルトリエトキシシラン、ジメチルジエトキシシラン、フェニルトリエトキシシラン、ジフェニルジエトキシシラン、ジメチルジメトキシシラン、メチルトリメトキシシラン、フェニルトリメトキシシラン、ジフェニルジメトキシシラン、イソブチルトリメトキシシラン、デシルトリメトキシシラン等が挙げられる。また、上記ポリシロキサンとしては、ジメチルポリシロキサン、メチルハイドロジェンポリシロキサン、ポリエーテル変性ポリシロキサン、ポリエステル変性ポリシロキサン、末端カルボン酸変性ポリシロキサン、末端アルコール変性ポリシロキサン等が挙げられる。
【００２１】
アルコキシシラン又はポリシロキサンによる無機化合物の被覆は、無機化合物の粉末とアルコキシシランの溶液又はポリシロキサンとを機械的に混合・撹拌したり、無機化合物の粉末にアルコキシシランの溶液又はポリシロキサンを噴霧しながら機械的に混合・撹拌することにより行うことができる。添加したアルコキシシラン又はポリシロキサンは、ほぼ全量が無機化合物の粒子表面を被覆する。
【００２２】
無機化合物の粉末とアルコキシシラン又はポリシロキサンとの混合・撹拌、並びにアルコキシシラン又はポリシロキサンで被覆された無機化合物とカーボンブラックとの混合・撹拌に用いる機器としては、粉体層にせん断力を加えられる装置が好ましく、せん断、へらなで及び圧縮が同時に行える装置、例えば、ホイール型混練機、ボール型混練機、ブレード型混練機、ロール型混練機がより好ましい。この中でも、ホイール型混練機が特に好ましい。
【００２３】
上記カーボンブラックで表面処理した無機化合物よりなるゴム補強用充填剤の配合量は、ゴム成分１００質量部に対し１０〜２００質量部が好ましい。１０質量部未満では、性能が十分発揮できず、２００質量部を超えると、分散に問題がある。
【００２４】
本発明のスタッドレスタイヤ用トレッドゴム組成物には、通常のオールシーズンタイヤ用トレッドゴム組成物に比べ氷雪性能が重視されるので、該ゴム組成物に用いるゴム成分は、２０〜７０質量部の天然ゴム（ＮＲ）と３０〜８０質量部のポリブタジエンゴム（ＢＲ）とからなる。該ゴム成分には、スチレン・ブタジエン共重合体ゴム（ＳＢＲ）、ポリイソプレンゴム、ブチルゴム、エチレン・プロピレン・ジエンゴム（ＥＰＤＭ）を単独又は二種以上の混合物として配合することができる。ゴム成分中の天然ゴムの配合量が７０質量部を超えると、ウェット性能に優れるものの耐摩耗性が低すぎて実用に供し得ず、ポリブタジエンゴムの配合量が８０質量部を超えると、耐摩耗性に優れるもののウェット性能が低すぎて実用に供し得ない。ゴム成分中の天然ゴムとポリブタジエンゴムとの配合量が上記範囲内にあるので、本発明のゴム組成物は、低温でも軟らかく、接地性を充分に確保することができ、氷雪性能が向上する。
【００２５】
本発明のゴム組成物に用いるゴム成分は、ガラス転移点が−６０℃以下であるのが好ましい。ガラス転移点が−６０℃を超えると、硬度が上昇して氷雪性能が低下し、実用上問題がある。
【００２６】
本発明のスタッドレスタイヤ用トレッドゴム組成物は、０℃で測定したＪＩＳ  Ｋ  ６３０１−１９９５に基づくＪＩＳ  Ａ硬度（Ｈｓ）が５３度以下であるのが好ましい。ＪＩＳ  Ａ硬度が５３度以下であれば、タイヤと氷結路面との粘着効果が向上し、氷雪性能を向上させることができる。
【００２７】
本発明のスタッドレスタイヤ用トレッドゴム組成物は、更に短繊維を配合してなるのが好ましい。短繊維を配合する場合、配合量は前記ゴム成分１００質量部に対し１５質量部以下とする。配合量が１５質量部を超えると、硬度が上昇して所望の氷雪性能が得られ難くなる。本発明のゴム組成物に用いる短繊維としては、ポリエチレン短繊維、ポリエステル短繊維、ポリプロピレン短繊維、ポリブチレン短繊維、ポリブチレンサクシネート短繊維、ポリエチレンサクシネート短繊維、シンジオタクティック−１，２−ポリブタジエン短繊維、ポリビニルアルコール短繊維、ポリ塩化ビニル短繊維、ポリメチルメタクリレート短繊維、アクリロニトリルブタジエンスチレン共重合体短繊維、ポリスチレン短繊維、ポリアクリロニトリル短繊維等が挙げられる。該短繊維は、長さが０．１〜１０ｍｍで、直径が１〜１０００μｍであるのが好ましい。
【００２８】
本発明のスタッドレスタイヤ用トレッドゴム組成物は、更に発泡剤を配合してなるのが好ましい。この場合、タイヤは、発泡剤の発泡により生成した発泡ゴム層を、タイヤトレッドの少なくとも路面と実質的に接する面に備えるのが好ましい。即ち、発泡ゴム層の多数の気泡が氷雪面に対し排水性を高めたり、そのエッジ作用により確実なグリップ力を発揮し、タイヤの氷雪性能が向上する。該発泡剤の配合量は、ゴム成分１００質量部に対し２０質量部以下が好ましい。本発明のゴム組成物に用いる発泡剤としては、ジニトロソペンタメチレンテトラミン（ＤＮＰＴ）、アゾジカルボンアミド（ＡＤＣＡ）、Ｐ，Ｐ’−オキシビスベンゼンスルフォニルヒドラジド（ＯＢＳＨ）等が挙げられる。また、該発泡剤には、発泡助剤として尿素等を併用するのが好ましい。
【００２９】
本発明のスタッドレスタイヤ用トレッドゴム組成物には、上述したゴム成分、充填剤、短繊維、発泡剤の他、タイヤのトレッドゴム組成物に通常用いられる各種配合剤を適宜配合することができる。
【００３０】
【実施例】
以下に、実施例を挙げて本発明を更に詳しく説明するが、  本発明は下記の実施例に何ら限定されるものではない。
【００３１】
（充填剤製造例１）
シリカ粒子粉末（粒子形状：粒状、平均粒子径０．０２２μｍ、ＢＥＴ比表面積値１９３．８ｍ２／ｇ）１１．０ｋｇをホイール型混練機を用い５８８Ｎ／ｃｍの線荷重で４０分間撹拌した後、カーボンブラック［東海カーボン社製、シースト７ＨＭ］１１．０ｋｇを加え５８８Ｎ／ｃｍの線荷重で８０分間混合・撹拌して、ゴム補強用充填剤を製造した。
【００３２】
（充填剤製造例２）
ホイール型混練機を稼動させながら、メチルハイドロジェンポリシロキサン３３０ｇを、シリカ粒子粉末（粒子形状：粒状、平均粒子径０．０２２μｍ、ＢＥＴ比表面積値１９３．８ｍ２／ｇ）１１．０ｋｇに加え、５８８Ｎ／ｃｍの線荷重で４０分間混合・撹拌した。次に、ホイール型混練機を稼動させながら、カーボンブラック［東海カーボン社製、シースト７ＨＭ］１１．０ｋｇを１０分間かけて添加し、５８８Ｎ／ｃｍの線荷重で８０分間混合・撹拌して、メチルハイドロジェンポリシロキサン被覆シリカにカーボンブラックを付着させた後、乾燥機を用い１０５℃で６０分間乾燥し、ゴム補強用充填剤を製造した。
【００３３】
得られたゴム補強用充填剤は、粒子径０．０２６μｍの粒状粒子で、ＢＥＴ比表面積が１２４．２ｍ２／ｇであった。該充填剤のメチルハイドロジェンポリシロキサンの被覆量とカーボンブラックの付着量を堀場金属炭素・硫黄分析装置ＥＭＩＡ−２２００型［株式会社堀場製作所製］で分析したところ、メチルハイドロジェンポリシロキサンの被覆量がＣ換算（炭素換算）で０．８０質量％で、カーボンブラックの付着量がＣ換算で４８．６２質量％（シリカ粒子１００質量部に対しほぼ１００質量部に相当する）であった。また、電子顕微鏡写真の観察の結果、単独で存在するカーボンブラックがほとんど認められないことから、カーボンブラックのほぼ全量がメチルハイドロジェンポリシロキサン被覆シリカに付着していることが確認された。
【００３４】
（充填剤製造例３）
充填剤製造例２と同様の方法で、シリカ粒子粉末：カーボンブラック＝８７：１３（質量比）であるゴム補強用充填剤を製造した。
【００３５】
（充填剤製造例４）
シリカ粒子粉末を水酸化アルミニウム（昭和電工（株）「ハイジライトＨ−４３Ｍ」）に代える以外は充填剤製造例１と同様の方法でゴム補強用充填剤を製造した。
【００３６】
（充填剤製造例５）
シリカ粒子粉末を水酸化アルミニウム（昭和電工（株）「ハイジライトＨ−４３Ｍ」）に代える以外は充填剤製造例２と同様の方法でゴム補強用充填剤を製造した。得られた充填剤のメチルハイドロジェンポリシロキサンの被覆量とカーボンブラックの付着量を堀場金属炭素・硫黄分析装置ＥＭＩＡ−２２００型［株式会社堀場製作所製］で分析したところ、メチルハイドロジェンポリシロキサンの被覆量がＣ換算（炭素換算）で０．８０質量％であり、カーボンブラックの付着量がＣ換算で４８．６２質量％（水酸化アルミニウム１００質量部に対しほぼ１００質量部に相当する）であった。また、電子顕微鏡写真の観察の結果、単独で存在するカーボンブラックがほとんど認められないことから、カーボンブラックのほぼ全量がメチルハイドロジェンポリシロキサン被覆水酸化アルミニウムに付着していることが確認された。
【００３７】
（充填剤製造例６）
シリカ粒子粉末を水酸化アルミニウム（昭和電工（株）「ハイジライトＨ−４３Ｍ」）に代える以外は充填剤製造例３と同様の方法でゴム補強用充填剤を製造した。
【００３８】
（実施例１〜３及び比較例１〜４）
表１に示す配合処方のゴム組成物を調製し、その物性を以下に示す方法で測定した。結果を表１に示す。
【００３９】
（１）ＢＰＳＴ
室温でブリティッシュ・ポータブル・スキッド・テスターにて、湿潤コンクリート路面上を加硫ゴム試験片でこすって測定した際の抵抗値を測定し、比較例１を１００として指数表示した。指数値は大きい程、ウェット性能が良好であることを示す。
【００４０】
（２）硬度
ＪＩＳ  Ｋ  ６３０１−１９９５に準拠して、０℃にてＪＩＳ  Ａ硬度を測定した。
【００４１】
（３）耐摩耗性
ランボーン型摩耗試験機を使用し、スリップ率が２５％での摩耗量を算出した。測定温度は２５℃、摩耗量の逆数を比較例１を１００として指数表示をした。指数値が大きい程、耐摩耗性は良好である。
【００４２】
【表１】
2004155807.tif 000002
【００４３】
比較例１〜４から、充填剤としてのシリカをカーボンブラックで置き換えるに従い、硬度が低下して氷雪性能が向上し、且つ耐摩耗性が向上するものの、ウェット性能が低下する。一方、比較例３と実施例１を比べると、ウェット性能及び耐摩耗性は同じであるが、実施例１の方が硬度が低く氷雪性能が高いことが分かる。更に、比較例３と実施例３、並びに比較例２と実施例２の比較から、ポリシロキサンでシリカを被覆した後、カーボンブラックで表面処理した充填剤を用いることにより、ウェット性能及び耐摩耗性が向上し、且つ氷雪性能が更に向上する（硬度が更に低下する）ことが分かる。
【００４４】
（実施例４〜６及び比較例５〜８）
表２に示す配合処方のゴム組成物を調製し、その物性を上記の方法で測定した。但し、ここでのＢＰＳＴ及び耐摩耗性は、比較例５のゴム組成物のＢＰＳＴ及び耐摩耗性を１００として指数表示したものである。結果を表２に示す。
【００４５】
【表２】
2004155807.tif 000003
【００４６】
比較例７と実施例４を比べると、ウェット性能は同じであるが、実施例４の方が硬度が低く氷雪性能が高いことが分かる。更に、比較例７と実施例６、並びに比較例６と実施例５の比較から、ポリシロキサンでシリカを被覆した後、カーボンブラックで表面処理した充填剤を用いることにより、耐摩耗性を低下させることなく、ウェット性能及び氷雪性能を向上させ得ることが分かる。
【００４７】
（実施例７〜９及び比較例９〜１１）
表３に示す配合処方のゴム組成物を調製し、その物性を上記の方法で測定した。但し、ここでのＢＰＳＴ及び耐摩耗性は、比較例９のゴム組成物のＢＰＳＴ及び耐摩耗性を１００として指数表示したものである。結果を表３に示す。
【００４８】
【表３】
2004155807.tif 000004
【００４９】
比較例９〜１１から、充填剤としてのカーボンブラックを水酸化アルミニウムで置き換えるに従い、硬度が低下して氷雪性能が向上し、且つウェット性能が向上するものの、耐摩耗性が大きく低下する。一方、比較例１０と実施例７を比べると、充填剤としてカーボンブラックで表面処理した水酸化アルミニウムを用いることにより、ウェット性能、耐摩耗性及び氷雪性能が向上することが分かる。更に、比較例１０と実施例８、並びに比較例１１と実施例９の比較から、ポリシロキサンで水酸化アルミニウムを被覆した後、カーボンブラックで表面処理した充填剤を用いることにより、ウェット性能、耐摩耗性及び氷雪性能が更に向上することが分かる。
【００５０】
（実施例１０〜１２及び比較例１２〜１４）
表４に示す配合処方のゴム組成物を調製し、その物性を上記の方法で測定した。但し、ここでのＢＰＳＴ及び耐摩耗性は、比較例１２のゴム組成物のＢＰＳＴ及び耐摩耗性を１００として指数表示したものである。結果を表４に示す。
【００５１】
【表４】
2004155807.tif 000005
【００５２】
比較例１３と実施例１０を比べると、充填剤としてカーボンブラックで表面処理した水酸化アルミニウムを用いることにより、ウェット性能、耐摩耗性及び氷雪性能が向上することが分かる。更に、比較例１３と実施例１１、並びに比較例１４と実施例１２の比較から、ポリシロキサンで水酸化アルミニウムを被覆した後、カーボンブラックで表面処理した充填剤を用いることにより、ウェット性能、耐摩耗性及び氷雪性能が更に向上することが分かる。
【００５３】
（実施例１３〜１５及び比較例１５〜１６）
表５に示す配合処方のゴム組成物を調製し、その物性を上記の方法で測定した。但し、ここでのＢＰＳＴ及び耐摩耗性は、比較例１５のゴム組成物のＢＰＳＴ及び耐摩耗性を１００として指数表示したものである。結果を表５に示す。
【００５４】
【表５】
2004155807.tif 000006
【００５５】
（実施例１６〜１８及び比較例１７〜１８）
表６に示す配合処方のゴム組成物を調製し、その物性を上記の方法で測定した。但し、ここでのＢＰＳＴ及び耐摩耗性は、比較例１７のゴム組成物のＢＰＳＴ及び耐摩耗性を１００として指数表示したものである。結果を表６に示す。
【００５６】
【表６】
2004155807.tif 000007
【００５７】
比較例１５及び１７のようにゴム成分が天然ゴムのみの場合、ウェット性能に優れるものの、耐摩耗性が低いため、実用上問題がある。一方、比較例１６及び１８のようにゴム成分がシス−１，４−ポリブタジエンのみの場合、耐摩耗性に優れるものの、ウェット性能が低いため、実用上問題がある。従って、本発明のゴム組成物には、２０〜７０質量部の天然ゴムと３０〜８０質量部のポリブタジエンゴムとを含むゴム成分を使用する必要がある。
【００５８】
（実施例１９〜２１）
表７に示す配合処方のゴム組成物を調製し、その物性を上記の方法で測定した。但し、ここでのＢＰＳＴ及び耐摩耗性は、実施例１９のゴム組成物のＢＰＳＴ及び耐摩耗性を１００として指数表示したものである。結果を表７に示す。
【００５９】
【表７】
2004155807.tif 000008
【００６０】
（実施例２２〜２４）
表８に示す配合処方のゴム組成物を調製し、その物性を上記の方法で測定した。但し、ここでのＢＰＳＴ及び耐摩耗性は、実施例２２のゴム組成物のＢＰＳＴ及び耐摩耗性を１００として指数表示したものである。結果を表８に示す。
【００６１】
【表８】
2004155807.tif 000009
【００６２】
表７及び表８から、短繊維を使用した場合、耐摩耗性がほとんど低下せず、ウェット性能が向上することが分かる。しかし、短繊維の配合量が増えるに従い、硬度が上昇し、氷雪性能が低下する傾向があるので、短繊維の配合量はゴム成分１００質量部に対し１５質量部以下が好ましい。
【００６３】
（氷上性能試験１）
上記実施例３及び比較例３のゴム組成物を夫々トレッドゴムに適用し、サイズ１８５／７０Ｒ１４のタイヤを試作した。各試作タイヤを国産１６００ｃｃクラスの乗用車に装着し、該乗用車を、一般アスファルト路上に２００ｋｍ走行させた後、氷上平坦路を走行させ、時速２０ｋｍ／ｈの時点でブレーキを踏んでタイヤをロックさせ、停止するまでの距離を測定した。結果は、距離の逆数を比較例３のタイヤを１００として指数表示した。なお、数値が大きいほど氷上性能が良いことを示す。
【００６４】
【表９】
2004155807.tif 000010
【００６５】
（氷上性能試験２）
上記実施例８及び比較例１０のゴム組成物を夫々トレッドゴムに適用して、上記と同様にしてタイヤを試作し、その氷上性能を試験した。結果は、距離の逆数を比較例１０のタイヤを１００として指数表示した。
【００６６】
【表１０】
2004155807.tif 000011
【００６７】
【発明の効果】
本発明によれば、カーボンブラックで表面処理した無機化合物よりなるゴム補強用充填剤を特定のゴム成分に配合することにより、シリカ及び水酸化アルミニウム等の無機化合物とカーボンブラックとが単に配合されたゴム組成物に比べウェット性能及び耐摩耗性を低下させることなく、氷雪性能を改善したスタッドレスタイヤ用トレッドゴム組成物を提供できる。